(57)【要約】【課題】  鋳鉄に対して非鉄金属材料を高強度で一体に積層することができ、工数及びコストもかからず製造可能な複合鋳鉄部材の製造方法を提供する。【解決手段】  所定の鋳型により鋳鉄部であるシリンダブロック本体１０を鋳造し、この鋳鉄製シリンダブロック本体１０の表面のカーボンを除去する脱炭処理を高温の酸素雰囲気中で行う。この脱炭処理を行った脱炭層の表面の酸化物を、フラックス１２中に溶融させ、この後、非鉄金属材料の溶湯を脱炭層表面に流し込んで、銅合金１４等の非鉄金属材料の銅合金層１５をシリンダブロック本体１０と一体に形成する。【選択図】図１
2007061866.tif 000002
【特許請求の範囲】
【請求項１】
所定の鋳型により鋳鉄部を鋳造し、この鋳鉄部の表面のカーボンを除去する脱炭処理を高温の酸素雰囲気中で行い、この脱炭処理を行った脱炭層の表面の酸化物をフラックス中に溶融させ、この後、非鉄金属材料の溶湯を前記脱炭層表面に流し込んで、非鉄金属材料層を前記鋳鉄部と一体に形成する複合鋳鉄部材の製造方法。
【請求項２】
上記鋳鉄部はシリンダブロック本体であり、このシリンダブロック本体の内壁面に、前記非鉄金属材料層を積層させることを特徴とする請求１記載の複合鋳鉄部材。
【請求項３】
前記非鉄金属材料は銅合金であることを特徴とする請求項１または２記載の複合鋳鉄部材。
【請求項４】
前記脱炭処理は、空気中で前記鋳鉄部を約９００〜１０００℃に加熱して、前記鋳鉄部のカーボンを酸化させ除去する請求項１，２または３記載の複合鋳鉄部材の製造方法。
【発明の詳細な説明】
【技術分野】
【０００１】
この発明は、シリンダブロックとその内壁面のライナー等から成る複合金属材料であって、特に鋳鉄を基材とする複合鋳鉄部材の製造方法に関する。
【背景技術】
【０００２】
従来、クロムモリブデン鋼で造られた油圧装置等のシリンダブロックは、ピストンの摺動性を高めるためにその内面にしばしば銅合金が張り付けられる。銅合金の張り付けには、特許文献１に開示されているように、まず、クロムモリブデン鋼等のシリンダブロック本体を機械加工によって製造する。その後、フラックスを詰め込んで高温に保持して溶融銅合金を流し込むと、溶融フラックスは溶融銅合金に置き換えられる。これを冷却すれば、鋼と銅合金の強固な接合が得られる。
【０００３】
しかし、機械加工により製造されたシリンダブロック本体は、その構造が複雑であるため製造に多くの時間と労力を要する。これを鋳物で製造することができれば大幅なコスト低減が期待できる。
【０００４】
そこで、特許文献２に開示されているように、砂鉄中で鋳鉄製シリンダブロック本体を熱処理し、銅合金でライニングするものが本願発明者により提案されている。
【特許文献１】特開平１０−２７７７２５号公報
【特許文献２】特開２００４−３６００３１号公報
【発明の開示】
【発明が解決しようとする課題】
【０００５】
しかし、特許文献２に開示された技術は、砂鉄を使うことによりコストがかかるものである。また、使用後に砂鉄を鋳鉄のシリンダ等の中から除去する作業が必要であり、使用済みの砂鉄の廃棄処理も必要であり、この点からも工数及びコストアップとなるものであった。
【０００６】
この発明は、上記従来の技術の問題点に鑑みてなされたものであり、鋳鉄に対して非鉄金属材料を高強度で一体に積層することができ、工数及びコストもかからず製造可能な複合鋳鉄部材の製造方法を提供することを目的とする。
【課題を解決するための手段】
【０００７】
この発明は、所定の鋳型により鋳鉄部を鋳造し、この鋳鉄部の表面のカーボンを除去する脱炭処理を高温の酸素雰囲気中で行い、この脱炭処理を行った脱炭層の表面の酸化物をフラックス中に溶融させ、この後、非鉄金属材料の溶湯を前記脱炭層表面に流し込んで、非鉄金属材料層を前記鋳鉄部と一体に形成する複合鋳鉄部材の製造方法である。
【０００８】
上記鋳鉄部はシリンダブロック本体であり、このシリンダブロック本体の内壁面に、前記非鉄金属材料層を積層させるものである。前記非鉄金属材料は銅合金である。
【０００９】
さらに、前記脱炭処理は、空気中で前記鋳鉄部を約９００〜１０００℃に加熱して、前記鋳鉄部のカーボンを酸化させ除去するものである。
【発明の効果】
【００１０】
この発明の複合鋳鉄部材の製造方法によれば、シリンダブロック等の材料を鋳鉄により鋳造することができ、製造工程も簡易であり、コストが安価である。しかも鋳鉄部の表面を脱炭して非鉄金属材料層を積層しているので、鋳鉄部と非鉄金属材料層の接合部分の接合強度が極めて高く、容易に分離することがない。特に、脱炭処理は、上記従来の技術と比較して、砂鉄を使わない分だけコスト低減が可能であり、使用後の砂鉄をシリンダの中から除去する作業も不要である。また、使用済みの砂鉄の廃棄処理が不要であり、作業の工数及びコストの増加が無いものである。
【発明を実施するための最良の形態】
【００１１】
以下、この発明の実施形態について図面に基づいて説明する。図１、図２は、この発明の第一実施形態について示したものであり、この実施形態の複合鋳鉄部材は、シリンダブロック１６についてのものである。シリンダブロック１６は、図１（ｆ）に示すように、カーボンを含んだ鋳鉄部である鋳鉄製シリンダブロック本体１０を有し、このシリンダブロック本体１０のシリンダ筒１０ａの内壁表面に脱炭層が形成され、この脱炭層に接合して一体に積層された非鉄金属材料層である銅合金層１５を備えたものである。銅合金層１５としては、ここではＣｕに、Ｓｎが１２．６５ｗｔ％、Ｐｂが８．６１ｗｔ％、Ｎｉが１．７１ｗｔ％含まれるものを用いた。その外、黄銅、青銅、リン青銅、鉛青銅、アルミニウム青銅等の合金でも良い。
【００１２】
次に、この実施形態の複合鋳鉄部品の製造方法について、以下に説明する。まず、図１（ａ）に示す鋳鉄製シリンダブロック本体１０を、大気中９３０℃で３０分加熱する。すると、図１（ｂ）のように、その表面には約０．１μｍの表面酸化層１１が形成され、その奥には約０．２μｍの脱炭層が形成される。この後、図１（ｃ）に示すように、シリンダ穴の中にフラックス１２として無水硼砂を詰め、これを９３０℃に加熱する。するとフラックス１２は溶融し、鋳鉄製シリンダブロック本体１０のシリンダ筒１０ａ内壁の酸化層は、フラックス１２中に溶け込む。その後、図１（ｄ）のように１２００℃に加熱溶融した銅合金１３を流し込むと、シリンダ中のフラックス１２は、それよりも比重の大きな溶融銅合金１３に置き換えられる。これを冷却すると図１（ｅ）のように、固化した銅合金１４が埋め込まれたシリンダブロック１６ができあがる。その後、切削加工によって所定の厚みを残して銅合金１４をくり抜けば、図１（ｆ）に示すように、銅合金層１５が張り付けられたシリンダブロック１６ができあがる。
【００１３】
この発明の実施形態によって接合された鋳鉄と銅合金の接合を含む試験片２０を引っ張り試験にかけたところ、図２に示す写真の通りの結果が得られた。即ち、３枚の接合試験片２０は、長さ４５mmで中央部の長さ１５mmの部分が銅合金１４であり、試験片２０はいずれも中央部の銅合金１４の部分で破断していた。このことから、この実施形態による鋳鉄製シリンダブロック本体１０と銅合金１４の接合は十分な強度を有することが分かった。
【００１４】
この実施形態の複合鋳鉄部材の製造方法によれば、シリンダブロック本体１０を鋳鉄により鋳造することができ、製造が容易で、コストが安価であり、しかもシリンダ筒１０ａ内壁面に非鉄金属材料層である銅合金層１５を積層しても、その積層箇所の接合強度が高く、非鉄金属材料層が剥がれることがない。この接合強度は、試験片２０による上記引っ張り試験により、複数の試験片とも接合部分での破断は生じず、銅合金の箇所が破断したことから、この鋳鉄部分と銅合金部分の接合箇所は、銅合金自体の強度よりも高いことがわかった。
【００１５】
次に、この発明の第二実施形態について、図３を基にして説明する。ここで、上記実施形態と同様の構成は同一符号を付して説明を省略する。この実施形態の複合鋳鉄部材もシリンダブロックについてのもので、この実施形態のシリンダブロック２２は、中心に形成され径の大きい中心穴２１と、その周囲に１１個形成されたシリンダ穴２３とを備え、シリンダ穴２３の内壁面には非鉄金属材料である銅合金層１５が形成されている。
【００１６】
この実施形態のシリンダブロック２２の製造方法も、まず、図３（ａ）の鋳鉄製シリンダブロック本体１０を大気中９３０℃で３０分加熱し、図３（ｂ）のように、その表面に約０．１μｍの表面酸化層１１を形成し、その奥に約０．２μｍの脱炭層を形成する。この後、図３（ｃ）に示すように、シリンダ穴２３の中にフラックス１２を詰め、これを９３０℃に加熱する。するとフラックス１２は溶融し、鋳鉄製シリンダブロック本体１０の、シリンダ穴２３の内壁の酸化層はフラックス１２中に溶け込む。その後、図３（ｄ）のように１２００℃に加熱溶融した銅合金１３を、シリンダ穴２３の中へ流し込む。シリンダ穴２３中のフラックス１２は、それよりも比重の大きな溶融銅合金１３に置き換えられる。これを冷却すると図３（ｅ）のように、固化した銅合金１４が、シリンダ穴２３の中に埋め込まれたシリンダブロック２２ができあがる。その後、切削加工によって、シリンダ穴２３の中を所定の厚みを残して銅合金をくり抜けば、図３（ｆ）に示すように、銅合金層１５が張り付けられたシリンダブロック１６ができあがる。
【００１７】
この実施形態の複合鋳鉄部材の製造方法も上記実施形態と同様の効果を有し、特に、多数のシリンダ穴２３の形成を、鋳造による鋳鉄で簡単に形成することができ、シリンダ穴２３内の非鉄金属材料の銅合金層１５も、簡単に強固に形成することができる。
【００１８】
なお、この発明の複合鋳鉄部材は、上記実施形態に限定されるものではなく、シリンダブロック以外の鋳造製品に非鉄金属の層を形成するものに広く利用できるものである。また、複合鋳鉄部材は、上記実施形態に限定されるものではなく、鋳鉄はねずみ鋳鉄や、球場黒煙鋳鉄を含む。さらに、非鉄金属材料は、黄銅、青銅、リン青銅、鉛青銅、アルミニウム青銅等の合金でも良く、鋳鉄と適宜の非鉄金属材料との複合材料に適宜利用することができる。
【図面の簡単な説明】
【００１９】
【図１】この発明の第一実施形態の複合鋳鉄部材の製造工程を示す概略斜視図である。
【図２】この実施形態の複合鋳鉄部材の引っ張り試験を行った結果を示す写真である。
【図３】この発明の第二実施形態の複合鋳鉄部材の製造工程を示す概略斜視図である。
【符号の説明】
【００２０】
１０  鋳鉄製シリンダブロック本体
１２  フラックス
１４  銅合金
１５  銅合金層
１６  シリンダブロック
【図１】
2007061866.tif 000003
【図３】
2007061866.tif 000004
【図２】
2007061866.tif 000005